(57)【特許請求の範囲】
【請求項１】
−ＣＨ２ＯＨ末端基を有し且つ末端基の安定化処理を行っていないテトラフルオロエチレン／パーフルオロアルキルビニルエーテル共重合体（ＰＦＡ樹脂）に無機質充填剤を複合したＰＦＡ複合樹脂を使用し、射出成形加工によってヘリカルブレードに成形加工したのち２８０〜３００℃の温度で１０時間以上且つ３００時間以下の加熱処理に付すことを特徴とするコンプレッサ用ヘリカルブレードの製造方法。
【請求項２】
前記加熱処理前のＰＦＡ複合樹脂の流動性がＭＦＲ（メルトフローレート）値として１５ｇ／１０ｍｉｎ以上であることを特徴とする請求項１に記載のコンプレッサ用ヘリカルブレードの製造方法。
【請求項３】
請求項１または２に記載の方法によって得られる分子量が高められたＰＦＡ樹脂製のコンプレッサ用ヘリカルブレード。
【請求項４】
高められた分子量がＭＦＲ値で表して１０ｇ／１０ｍｉｎ以下である請求項３に記載のコンプレッサ用ヘリカルブレード。
【請求項５】
シリンダと、このシリンダ内に偏芯して配置されたローラと、前記シリンダとローラのいずれか一方に設けられ一端側から他端側に向かってピッチが徐々に小さくなるように形成された螺旋状の溝に出没自在に設けられたヘリカルブレードを有するコンプレッサにおいて、ヘリカルブレードが、−ＣＨ２ＯＨ末端基を有し且つ末端基の安定化処理を行っていないテトラフルオロエチレン／パーフルオロアルキルビニルエーテル共重合体（ＰＦＡ樹脂）に無機質充填剤を複合したＰＦＡ複合樹脂を使用し、射出成形加工によってヘリカルブレードに成形加工したのち２８０〜３００℃の温度で１０時間以上且つ３００時間以下の加熱処理に付すことにより形成されることを特徴とするコンプレッサ。
【発明の詳細な説明】
【０００１】
【発明の属する技術分野】
本発明は、冷凍サイクル装置に用いられるコンプレッサに使用するヘリカルブレード、特に寸法精度および表面平滑性に優れ、且つ耐疲労特性に優れたＰＦＡ樹脂製ヘリカルブレードおよびその製造方法に関する。
【０００２】
【従来の技術】
一般に、冷凍サイクル装置には冷媒ガスを圧縮するコンプレッサが備えられている。
この用途のコンプレッサには良く知られたレシプロ式コンプレッサやロータリ式コンプレッサの他に、螺旋状ブレード（以下、ヘリカルブレードという）を採用したヘリカルコンプレッサがある。
【０００３】
このヘリカルコンプレッサは、密閉ケース内にシリンダが配置され、このシリンダ内にローラが偏芯して配置され、このローラはシリンダ内を公転するようになっている。
ローラの外周面に形成される螺旋状溝内にヘリカルブレードが嵌め込まれ、ブレードは ローラとシリンダとの間に介装される。
【０００４】
そして、上記ヘリカルブレードによりシリンダとローラとの間に複数の圧縮室が軸方向に沿って区画形成される。冷媒ガスはローラの一端側から圧縮室に吸い込まれ、ローラの公転（偏芯回転）に伴って圧縮室がローラの他端側に移動する間に徐々に連続的に圧縮され、ローラ他端側から密閉ケース内に高圧となった冷媒ガスが吐出される。
【０００５】
ヘリカルコンプレッサは、レシプロ式コンプレッサやロータリ式コンプレッサに比べ部品点数が少なく、部品の製造・組立てが容易である他、冷媒ガスを連続かつスムーズに圧縮できる特徴を有し、吐出脈動が生じ難い利点がある。
【０００６】
しかし、ヘリカルコンプレッサに備えられるヘリカルブレードは、ローラの不等ピッチの螺旋状溝に嵌め込まれ、ローラの公転に伴って螺旋状溝内を出入りする。ヘリカルブレードがローラの螺旋状溝内を出入りする際に、ローラとヘリカルブレードの相対的動きの違いから、ヘリカルブレードが螺旋ピッチの異なる箇所（螺旋溝）を通過することがあり、ヘリカルブレードは出入り毎に疲労を受ける。
【０００７】
また、ヘリカルブレードとローラの螺旋状溝との双方の螺旋ピッチが極端に異なると、螺旋状溝内に出入りするヘリカルブレードに大きな変形力が強制的に作用し、ヘリカルブレードは大きな歪みを受けると共に、ローラの螺旋状溝への出入りがメカニカルロスとなることから、ローラの螺旋溝と同じピッチを有するヘリカルブレードが使用される。
【０００８】
ヘリカルコンプレッサに用いられるヘリカルブレードの特性を考慮し、ヘリカルブレードには、柔軟性、耐熱性、耐環境性（冷凍機油、温度、冷媒）、低摩擦係数等の材料特性を有するフッ素樹脂材が使用される。
特に、耐熱性や耐環境性、低摩擦係数特性に優れ、射出成形等の加熱溶融加工性が良好であるテトラフルオロエチレン／パーフルオロアルキルビニルエーテル共重合体（以下ＰＦＡ樹脂と略称する）が適している。
【０００９】
ローラの螺旋状溝と同じピッチを有するヘリカルブレードの製造方法としては、射出成形加工が適している。射出成形加工は生産性に優れるという特徴がある。射出成形加工時に使用される金型には、ローラの螺旋状溝と同じ不等ピッチの螺旋溝が形成され、この金型の螺旋溝に溶融した成形樹脂材（フッ素樹脂材）を圧入し、金型内で冷却固化させることでローラ溝と同じ不等ピッチのヘリカルブレードを形成できる。
金型は、例えば特開平４−７２４８９号で開示したものを使用することができる。この公報は、金型の注入ゲートの構成に関する提案であり、この金型構成により、ヘリカルブレードはローラの螺旋状溝と同一の不等ピッチで形成され、しかも注入ゲートの痕跡が残らない平滑なシール面を確保できる。
さらに、射出成形によって成形されたヘリカルブレードは、ブレード表面に樹脂層（スキン層）が形成されることで、良好な摺動特性が得られる利点がある。
【００１０】
また、特許第２８３９５６９号公報には、ヘリカルブレードを上記のように射出成形によって成形するにあたっては、メルトフローレートＭＦＲ（メルトフローインデックスと同意義；以下ＭＦＲとも略称する）が２０ｇ／１０ｍｉｎ以上のパーフルオロアルコキシ樹脂材（ＰＦＡ樹脂材）を使用すれば、その高い流動性により、ヘリカルブレードの寸法精度の向上が図れ、平滑なシール面が得られることが記載されている。
尚、ＭＦＲは、ＡＳＴＭ Ｄ３３０７で定義されており、射出成形時の熱可塑性樹脂材料の流動性を表す尺度で用いられ、所定の温度で所定の荷重を作用させたとき、所要口径のオリフィスを通って、１０分間に押し出されるグラム数をいう。
上記のような、高い溶融流動性を有する樹脂を使用することが好ましいのは、溶融流動性の低い樹脂を用いて射出成形を行うと、金型の螺旋溝端部から成形樹脂素材を注入した場合、溶融成形樹脂素材の流れるべき距離が長いために、成形圧力の伝達が悪く、ヘリカルブレードに高い寸法精度やブレード表面の平滑性が得られないためであった。
【００１１】
しかし、樹脂の流動性を表す尺度であるＭＦＲは、成形樹脂材料の分子量と密接な関係があり、ＭＦＲが大きいほど分子量は小さく、逆にＭＦＲが小さければ分子量は大きい。
一方、ヘリカルブレードの信頼性に関わる疲労特性も、分子量と密接な関係にあり、分子量が大きいほど疲労特性に優れることを知見した。すなわち、成形樹脂材料の流動性が高いことは、疲労特性の低下に繋がり、ブレード信頼性の低下を招くことになる。
【００１２】
さらに、差圧を受けた状態でヘリカルブレードとローラの螺旋状溝が摺動するために、ＰＦＡ樹脂だけでは摩耗が生ずる問題があった。そこで、耐摩耗性を向上させるためにガラス繊維などの充填材を複合する方法がある（以下、ＰＦＡ複合樹脂と略称する）。
しかしながら、ＰＦＡ複合樹脂はＭＦＲを低下させるため、ベースとなる成形樹脂材料にＭＦＲの高い材料（分子量が小）を予め使用する必要がある。また、ＰＦＡ複合樹脂は、充填材の混入によって疲労特性を大幅に低下させるという課題がある。
つまり、ＰＦＡ複合樹脂材料の使用に当たっては、さらに分子量が小さい成形樹脂材料が必要となり、また充填材によってさらに疲労特性の低下に繋がるために、より一層のブレード信頼性の低下を招くことになる。
【００１３】
またＰＦＡ複合樹脂材料は、摺動の際に充填材が摩擦抵抗となり、動摩擦係数が増加する。このため、ブレードと摺動するローラ、シリンダとの動摩擦係数が増加し、ひいては摺動ロスが増えるためにコンプレッサ性能の効率低下を招くことになる。
【００１４】
【発明が解決しようとする課題】
本発明は、寸法精度および表面平滑性に優れ、且つ摺動特性と耐疲労特性に優れたＰＦＡ樹脂製ヘリカルブレードおよびその製造方法と、このヘリカルブレードを使用することによって高い信頼性とコンプレッサ性能のヘリカルコンプレッサを提供する。
【００１５】
【課題を解決するための手段】
本発明は、−ＣＨ２ＯＨ末端基を有し且つ末端基の安定化処理を行っていないテトラフルオロエチレン／パーフルオロアルキルビニルエーテル共重合体（ＰＦＡ樹脂）に無機質充填剤を複合したＰＦＡ複合樹脂を使用し、射出成形加工によってヘリカルブレードに成形加工したのち２８０〜３００℃の温度で１０時間以上且つ３００時間以下の加熱処理に付すことを特徴とするコンプレッサ用ヘリカルブレードの製造方法に関する。
特に、本発明は、前記加熱処理前のＰＦＡ複合樹脂の流動性がＭＦＲ（メルトフローレート）値として１５ｇ／１０ｍｉｎ以上である上記コンプレッサ用ヘリカルブレードの製造方法に関する。
また、本発明は、上記の方法によって得られる分子量が、ＭＦＲ値で表して１０ｇ／１０ｍｉｎ以下に高められたＰＦＡ樹脂製のコンプレッサ用ヘリカルブレードに関する。
さらに、本発明は、シリンダと、このシリンダ内に偏芯して配置されたローラと、前記シリンダとローラのいずれか一方に設けられ一端側から他端側に向かってピッチが徐々に小さくなるように形成された螺旋状の溝に出没自在に設けられたヘリカルブレードを有するコンプレッサにおいて、ヘリカルブレードが、上記方法により形成されることを特徴とするコンプレッサに関する。
【００１６】
本発明の特徴は、射出成形に最適な流動性を有するＰＦＡ樹脂を使用して寸法精度および表面平滑性に優れた成形体を形成し、次いで成形体を特定の温度で加熱処理することにより成形体を構成しているＰＦＡ樹脂の重量平均分子量を向上させるものであり、これによって耐疲労特性をはじめとする物理的特性に優れた成形体に変換するところにある。
【００１７】
【発明の実施の形態】
即ち、本発明は、−ＣＨ２ＯＨ末端基を有し且つ末端基の安定化処理を行っていない、流動性がＭＦＲ（メルトフローレート）値として１５ｇ／１０ｍｉｎ以上である、無機質充填材を複合したＰＦＡ複合樹脂を射出成形加工によってヘリカルブレードに成形加工したのち２８０〜３００℃の温度で１０時間以上且つ３００時間以下の加熱処理に付すことによって、寸法精度および表面平滑性に優れ、且つ耐疲労特性と摺動特性に優れたＰＦＡ複合樹脂製のヘリカルブレードおよびこのヘリカルブレードを採用したヘリカルコンプレッサを製造するものである。
【００１８】
類似の技術として、International wire & cable Symposium Proceedings, p.94-99(1980)には、ＰＦＡ樹脂の場合、２８５℃で２０,０００時間エージングすることによりＰＦＡ樹脂の引っ張り強度が増加すること、および空気中で高温（２３０℃および２８０℃）でエージングした場合にメルトフローインデックスが低下し、これが末端基の結合による分子量の増加によることを意味すると記載されている。しかし、この変化は数１,０００時間、少なくても１,０００時間以上の極めて長時間における変化を記載しているに過ぎず、実用に結びつかない現象である。
【００１９】
これに対して、本発明では、−ＣＨ２ＯＨ末端基を有し且つ末端基の安定化処理を行っていない、溶融成形可能な流動性を有する、特定の無機質充填材を複合したＰＦＡ複合樹脂を用いることにより、実用可能な１０時間以上且つ３００時間以下という現実的な処理時間で、ＰＦＡ複合樹脂の物理特性を改良するものである。
本発明の方法によって得られたヘリカルブレード成形体は、ＰＦＡ複合樹脂の分子量がＭＦＲ値で表して１０ｇ／１０ｍｉｎ以下の大きさに増加しており、この分子量増大によって成形体として優れた物性、特に耐疲労特性と摺動特性が付与される。
【００２０】
本発明のヘリカルブレードを成形するために使用するＰＦＡ複合樹脂の好ましい範囲はＭＦＲ値で表して１５〜５０ｇ／１０ｍｉｎである。１５ｇ／１０ｍｉｎ未満では溶融粘度が高すぎて、ヘリカルブレードの長い螺旋形状を末端まで流動させることが困難になり、高い寸法精度と表面の平滑性が得られなくなる。一方、５０ｇ／１０ｍｉｎを越えると逆に粘度が高すぎてバリが発生したり、耐熱性が低下することから、射出成形時に熱劣化が起こり易くなり、安定した生産が困難になる。
つまり、本発明の特徴は、成形が容易な高い流動性を有する比較的低分子量のＰＦＡ樹脂と無機充填剤とのＰＦＡ複合樹脂を用いて成形を行ったのち、特定の条件で熱処理することによって、耐疲労特性、摺動特性に優れたヘリカルブレードを得ることを可能にしたところにある。
【００２１】
本発明で使用できる成形樹脂素材は、−ＣＨ２ＯＨ末端を有し且つ安定化処理を行っていないＰＦＡ樹脂である。
末端基である−ＣＨ２ＯＨの数は、炭素原子１０６個当たり４０個以上且つ４００個以下が適している。特に１００〜４００個が好ましい。４０個未満では、速やかな分子量向上が期待できず、分子量の向上に要する時間が長くなりすぎ、また４００個より多くなると熱安定性が低下する。
【００２２】
ＰＦＡ樹脂は、熱安定性や化学的安定性向上の目的で、通常は分子末端が−ＣＦ３や−ＣＯＮＨ２のような形で安定化されるが、本発明で使用するＰＦＡ樹脂は、末端基の安定化処理を行ってないＰＦＡ樹脂である。ここで、末端基の安定化処理を行っていないＰＦＡ樹脂とは、末端が−ＣＦ＝ＣＦ２、−ＣＨ２ＯＨ、−ＣＯＦ、−ＣＯＯＣＨ３、−ＣＯＯＨのような構造を残存しているものを言う。
【００２３】
本発明で使用するＰＦＡ複合樹脂は、２８０〜３００℃の温度で１０時間以上且つ３００時間以下の熱処理により、分子量が増加し、ヘリカルブレード成形体の耐疲労性、摺動特性が向上する。
【００２４】
上記ＰＦＡ複合樹脂の分子量増加反応は、ＰＦＡ樹脂そのものの反応であり、次の反応機構で進行するものと推定される。
【化１】
0004647119.tif 000002
また、その他の不安定な末端基は加熱によって〜ＣＦ＝ＣＦ２に変化する。これは赤外吸収スペクトルにおける−ＣＨ２ＯＨ基（３６５０ｃｍ−１）に相当するピークの減少と−ＣＯＦ基（１８８３ｃｍ−１）の増加によって裏付けられる。
【００２５】
本発明で使用するＰＦＡ複合樹脂は、２８０〜３００℃での熱処理時間が１０時間未満では十分な分子量向上が期待できず、また３００時間より長くなると反応の進行は微小となり、それ以上時間をかけても生産効率が悪くなるだけである。
また、熱処理温度が２８０℃より低いと短い時間での分子量増加反応が十分進まず、３００℃を超えると融点に接近して、ヘリカルブレード成形体の形状、寸法精度が保持できなくなる。
【００２６】
なお、本発明の熱処理は、分子量増加反応に酸素が関与することから、空気中、または酸素中で行うことが好ましい。
また、ヘリカルブレードの耐摩耗特性を向上させる充填材には、材質で大別して無機質と有機質がある。充填材の前提条件として、ＰＦＡ樹脂の高い成形加工温度で熱劣化しない耐熱性が要求される。
無機質の充填材として、ガラス繊維、炭素繊維、グラファイト繊維、ウォラストナイト、チタン酸カリウムウィスカー、カーボンウィスカー、シリコンカーバイドウィスカー、サファイアウィスカーなどの無機繊維およびウィスカー類、グラファイト、二硫化モリブデン、窒化ホウ素、炭化ケイ素、その他のセラミックス類などの粒子が挙げられる。
【００２７】
一方、有機質の充填材として、芳香族ポリイミド、全芳香族ポリエステルなどを原料とした繊維類および粒子が挙げられる。
しかしながら、有機質の充填材は、本発明の熱処理によって酸化作用（微量な酸化劣化）が生じ、酸素を消費するためにＰＦＡ樹脂の分子量増加反応が十分に行われなくなる。
このため、ヘリカルブレードの耐疲労特性、摺動特性が得られなくなることから、熱処理の温度で酸化等の特性に変化が生じない無機質の充填材が適している。
また、無機質充填材の充填量は、１〜１５重量％の範囲が好ましい。充填量が１重量％未満では耐摩耗特性向上の効果がほとんど得られず、一方、充填量が１５重量％を越えると、ＰＦＡ樹脂の疲労特性が極端に落ちるとともに、流動性が低下し、成形性が悪化する。
【００２８】
本発明のヘリカルブレードについて、添付図面を参照して説明する。
図１は、本発明を適用したヘリカルコンプレッサを示す縦断面図である。このヘリカルコンプレッサ１０は、冷蔵庫、空気調和機等の冷凍サイクル装置に備えられる。ヘリカルコンプレッサ１０は、螺旋状のブレード、すなわちヘリカルブレード２５を採用した横置きタイプのコンプレッサであり、この横形ヘリカルコンプレッサ１０には密閉ケース１１内の一側に収容される電動機１２と、この電動機１２にて駆動されるヘリカルブレード式圧縮機構１３とが設けられる。
【００２９】
圧縮機構１３は、密閉ケース１１内に収容され、固定されるスリーブ状シリンダ２３と、このシリンダ２３内に偏芯して収容されるローラ２４と、上記シリンダ２３とローラ２４との間に介装される螺旋状のヘリカルブレード２５を有する。上記シリンダ２３の両側には外周フランジ２３ａ、２３ｂが一体に設けられ、これらの外周フランジ２３ａ、２３ｂにメインベアリング２０とサブベアリング２１が締付ネジ等の締着手段で固定される。
【００３０】
ヘリカルブレード式圧縮機構１３のローラ２４は、クランクシャフト１８のクランク部１８ａに回転フリーに軸装され、クランクシャフト１８の回転運動に伴って偏芯旋回運動するようになっている。ローラ２４とサブベアリング２１との間にオルダム機構２７が設けられ、ローラ２４の自転を防止している。このオルダム機構２７によりローラ２４の自転が規制され、ローラ２４はシリンダ２２内を自転することなく、公転運動するようになっている。
【００３１】
また、ローラ２４の外周面には螺旋状溝２８が形成される。この螺旋状溝２８はサブベアリング２１側からメインベアリング２０側に向って溝ピッチが小さくなる不等ピッチに形成される。ローラ２４の螺旋状溝２８にヘリカルブレード２５が嵌め込まれる。
このヘリカルブレード２５によりシリンダ２３とローラ２４の間に複数の圧縮室３０が軸方向に沿って複数個形成される。
【００３２】
ヘリカルブレード２５は、ローラ２４の螺旋状溝２８に直径を強制的に縮小した状態で嵌め込まれており、ヘリカルブレード２５の外周面がシリンダ２３の内周壁面に全周に亘り、弾力的に接触する状態で組み付けられ、シリンダ２３内周壁面をヘリカルブレード２５でシールしている。
ヘリカルブレード２５の螺旋ピッチは不等ピッチであり、ローラ２４の螺旋状溝２８と同じピッチに形成される。
射出成形によって成形される本発明のヘリカルブレードの１例を図２に示している。図２(Ａ)はヘリカルブレード全体の側面図、(Ｂ)はヘリカルブレードの横断面図である。
【００３３】
【実施例】
以下実施例により本発明をより詳細に説明する。
実施例 １：原料ＰＦＡ複合樹脂のＭＦＲ値と射出成形性、熱処理によるＭＦＲ値変化の関係
ＭＦＲ値とヘリカルブレードの寸法精度の関係を把握するため、ＭＦＲ値の異なるＰＦＡ複合樹脂について図３に示される金型中子４７を用いて射出成形実験を行った。
末端−ＣＨ２ＯＨ基の数の測定は、ＰＦＡ複合樹脂の厚さが約２００μｍのプレスフィルムを用いてＦＴ-ＩＲにより赤外吸収スペクトルを測定しておこなった。末端基の定量は、試料スペクトルと完全フッ素化された標準試料との差スペクトルにより算出した。炭素数１０６個当たりの−ＣＨ２ＯＨ末端基数を計算するための補正係数をモデル化合物から決定し、補正係数を差スペクトルの吸収ピークの高さに乗ずることによって対象とするＰＦＡ末端基数を算出した。使用した吸収ピークと補正係数は次の通りである。
【００３４】
【表１】
0004647119.tif 000003
【００３５】
具体的には、下記のＭＦＲが１３ｇ／１０ｍｉｎ、１８ｇ／１０ｍｉｎ、３０ｇ／１０ｍｉｎのＰＦＡ樹脂にガラス繊維（日本電気硝子社製；ＥＰＧ−７０）を１０重量％充填し、下記の混練条件で、ＭＦＲが１０ｇ／１０ｍｉｎ、１５ｇ／１０ｍｉｎ、２５ｇ／１０ｍｉｎのＰＦＡ複合樹脂ペレット（成形樹脂素材）を得た。
0004647119.tif 000004
【００３６】
金型中子４７に形成された螺旋溝４６は注入ゲート４８から４巻とし、図２（ｂ）に示したような矩形断面の金型中子４７を用意し、次の成形条件で射出成形機４０により、ヘリカルブレード２５を成形した。
この実験で得られたヘリカルブレード２５の螺旋流動長さと図２（ｂ）に示した断面精度の関係をＰＦＡ複合樹脂のＭＦＲ値毎に示したのが図４である。
【００３７】
〔成形条件〕
射出成形機：日本製鋼所製 Ｊ１００ＥII型−Ｐ
成形温度  ：樹脂温度 ３８０℃、金型温度 ２２０℃、射出圧力 ７５ＭＰａ
【００３８】
また、上記射出成形実験において、図２（ｂ）に示した断面の精度は、辺ａおよび辺ｂの中央部に相当する成形体の寸法ａ'およびｂ'の測定を行い、規定寸法ａおよびｂに対する相対比率、すなわち
断面寸法精度 ＝ ａ'／ａ  または  ｂ'／ｂ
で示している。断面精度の悪化は、肉ひけと称される凹面形状になることから、断面寸法精度が１より小さくなる。
【００３９】
図４に示すように、ＭＦＲ５ｇ／１０ｍｉｎおよび１０ｇ／１０ｍｉｎのＰＦＡ複合樹脂は、規定螺旋巻数の４巻きに到達せず、樹脂が到達した部分でも断面精度は低かった。つまり、ＰＦＡ複合樹脂の流動性が不足し、機能を満たすヘリカルブレード２５は得られなかった。
【００４０】
これに対し、ＭＦＲ１５ｇ／１０ｍｉｎおよび２５ｇ／１０ｍｉｎのＰＦＡ複合樹脂は、規定螺旋巻数の４巻きの末端まで到達し、断面精度も良好である。特にＭＦＲ２５ｇ／１０ｍｉｎのＰＦＡ複合樹脂材は断面精度に優れ、ＭＦＲが高いほど、ヘリカルブレード２５の高い精度が得られることが確認された。
【００４１】
図３に示される金型中子４７は、ヘリカルブレード２５の形態を示す一例であって、ＭＦＲ値大の流動性が高いＰＦＡ複合樹脂を用いることは、高い寸法精度が得られることはもちろんのこと、断面小（熱膨張や膨潤時の寸法変化が小さく、ローラの螺旋状溝２８とヘリカルブレード間のクリアランス小で広い使用範囲でのシール性を高める）や巻数の増加（差圧を小さくしてヘリカルブレード２５の信頼性を高める）が可能となり高い信頼性とコンプレッサー運転効率が得られることはいうまでもない。
【００４２】
実施例 ２：加熱処理による成形体の性能改良
次に、ＰＦＡ複合樹脂の加熱処理によるＭＦＲ値低下（分子量大）の効果を調べるため、図４で実施したＭＦＲ値２５ｇ／１０ｍｉｎのＰＦＡ複合樹脂で射出成形のヘリカルブレード２５（寸法精度が高い）を使用して、２５０、２７０、２８０、２９０、３００および３０５℃の各温度に設定した熱風恒温槽（東上熱学社製）に配置し、３００時間まで加熱処理を行った。時間の設定は、生産性を考慮して最大３００時間とした。
図５は、上記ヘリカルブレード２５の加熱処理後にＭＦＲを測定し、ＭＦＲ値と加熱時間の関係を加熱温度毎に示している。
【００４３】
上記ＰＦＡ複合樹脂の加熱処理による物理的特性向上の効果を調べるため、上記の成形条件で平板試験片（１２×１２×２ｍｍ）を射出成形し、上記のヘリカルブレード２５と同時に２５０、２７０、２８０、２９０、３００および３０５℃の各温度に設定した熱風恒温槽（東上熱学社製）に配置し、１０時間および３００時間の加熱処理を行った。
【００４４】
射出成形しただけの試験片とこれに上記加熱処理を施した試験片の両方について、物理特性として、耐繰返し曲げ疲労特性（フレックスライフ性）と油潤滑下での摺動特性を、また、比較として上記ＰＦＡ複合樹脂の素材であるＰＦＡ樹脂（ＭＦＲ３０ｇ／１０ｍｉｎ；旭硝子社製商品「アフロンＰ６２Ｘ」）で射出成形しただけの試験片を加えた。
〔物理的特性および樹脂特性の評価方法〕
（１）繰返し曲げ疲労特性（フレックスライフ性）
繰返し曲げ試験機を用いて、繰返し曲げ試験を行い、試験片に亀裂が生じるまでの繰返しサイクル数によって寿命を評価した。
試験片幅      ：３ｍｍ
試験幅把握長  ：３ｍｍ
曲げ角度      ：１５°
繰返しサイクル：６００ｃｐｍ（サイクル／分）
（２）摺動特性（摩耗量、動摩擦係数）
ＪＩＳ Ｋ−７２１８法に準じて次のように行った。
平板試験片と円筒状の相手金属材を接触させて、一定荷重下で一方を回転させ、試験片の重量減少量によって摩耗量を評価した。また、動摩擦係数は、回転しない試験片を支える側にトルクメーターが取り付けられ、試験中の回転トルクから算出した回転力を荷重で割った値である。
相手金属材料：Ｓ４５Ｃ（硬度：ＨＲＣ１８、表面粗さ：０.８μｍＲａ）
荷重    ：１６ｋｇ／ｃｍ２
回転速度：０.７５ｍ／秒
試験時間：２４時間
潤滑油  ：ＳＵＮＩＳＯ ４ＧＳＤ（日本サン石油製、冷凍機油）
（３）ＭＦＲ
ＪＩＳ Ｋ−７２１０ Ｂ法に準じて行った。
【００４５】
加熱処理温度および加熱処理時間を変えたときのＭＦＲ値の変化を表２、繰返し曲げ疲労回数を表３、摩耗量を表４、動摩擦係数を表５に、それぞれ加熱処理前およびベースのＰＦＡ樹脂のものと比較して示した。
なお、実施例２の加熱処理後の試験片を、融点以上の３２０℃まで加熱したところ溶融し、架橋していないことが確認された。
【００４６】
【表２】
0004647119.tif 000005
【００４７】
【表３】
0004647119.tif 000006
【００４８】
【表４】
0004647119.tif 000007
【００４９】
【表５】
0004647119.tif 000008
【００５０】
上記結果によれば、加熱処理温度２８０〜３０５℃の範囲でＭＦＲが低下し、物理特性の向上が見られるが、３０５℃ではヘリカルブレード２５が熱変形し形状保持ができない。また、加熱処理時間１０〜３００時間にてＭＦＲおよび物理特性の変化が顕著であった。
詳細には、ＰＦＡ樹脂を複合することによって、摩擦特性は向上するが、曲げ疲労特性、動摩擦係数の特性が低下する。しかし、処理温度２８０〜３００℃、処理時間１０〜３００時間の加熱処理によって、これらが向上して、ヘリカルブレード２５に要求される特性を満たすことがわかる。
特に、加熱処理後のＭＦＲ値１０ｇ／１０ｍｉｎ以下では、これらの物理特性が優れる。
【００５１】
実施例 ３：ＰＦＡ複合樹脂の充填材種と加熱処理による成形体のＭＦＲ変化
実施例１の３０ｇ／１０ｍｉｎのＰＦＡ樹脂「アフロンＰ６２Ｘ」（旭硝子社製商品；炭素数１０６個当たりの−ＣＨ２ＯＨ末端基の数：２２０）を使用し、充填材の種類と加熱処理効果について実験を行った。
具体的には、ＰＦＡ樹脂の成形加工温度で熱分解しない耐熱性のある充填材を選定し、無機質としてガラス繊維（日本電気硝子社製；ＥＰＧ−７０）、炭素繊維（ペトカ社製；ＭＭ２０７）、グラファイト（日本黒鉛社製；Ｊ−ＡＣＰ）、有機質としてポリイミド樹脂（三笠産業社製；ＰＡＷ−２０）とし、それぞれ上記ＰＦＡ樹脂に実施例１の混練条件で充填した。なお、得られたＰＦＡ複合樹脂は、ＭＦＲ値が比較できるように、充填材の比重、形状を考慮して充填量を決定してＭＦＲ値が１５ｇ／１０ｍｉｎ、２５ｇ／１０ｍｉｎになるように調整した。
【００５２】
上記のＰＦＡ複合樹脂を使用して、実施例２と同様に試験片を射出成形し、２８０℃、３００時間の加熱処理を行ったのちに、ＭＦＲの測定を行った。
結果を表６に示した。
【００５３】
【表６】
0004647119.tif 000009
【００５４】
上記結果によれば、熱的に安定なガラス繊維、炭素繊維、グラファイトを複合したＰＦＡ樹脂は、加熱処理によりＭＦＲが低下した。しかし、ポリイミド樹脂の複合は、ＭＦＲの低下が小さく、充填材がＰＦＡ樹脂の反応を阻害していることが分かる。
つまり、ヘリカルブレード２５の諸特性を向上させる充填材として、無機質充填材が適していることは言うまでもない。
【００５５】
実施例 ４：ＰＦＡ樹脂の末端基数と加熱処理による成形体のＭＦＲ変化
ＰＦＡ複合樹脂の末端−ＣＨ２ＯＨ基数と加熱処理によるＭＦＲ変化を調べるため、次のベースＰＦＡ樹脂に実施例１と同様のガラス繊維を複合し、ＭＦＲ２５ｇ／１０ｍｉｎのＰＦＡ複合樹脂を作成した。
〔ＰＦＡ樹脂〕
ＭＦＲ３０ｇ／１０ｍｉｎ（旭硝子社製商品「アフロンＰ６２Ｘ」）
（１）炭素数１０６個当たりの−ＣＨ２ＯＨ末端基の数：５２
（２）炭素数１０６個当たりの−ＣＨ２ＯＨ末端基の数：２２０
（３）炭素数１０６個当たりの−ＣＨ２ＯＨ末端基の数：３８０
（４）比較として、末端基が安定化処理された三井デュポンフロロケミカル社製のテフロン「テフロン４２０ＨＰ」：
ＭＦＲ３０ｇ／１０ｍｉｎ（「テフロン４２０ＨＰ」）
炭素数１０６個当たりの−ＣＨ２ＯＨ末端基の数：０
を加えた。
上記ＰＦＡ複合樹脂を使用して、実施例２と同様にヘリカルブレード２５を射出成形し、２８０℃、３００時間の加熱処理を行ったのちに、ＭＦＲの測定を行った。
結果を表７に示した。
【００５６】
【表７】
0004647119.tif 000010
【００５７】
上記結果から、−ＣＨ２ＯＨ末端基が０の安定化されたＰＦＡ樹脂を使用した場合は、加熱処理の効果が得られないことが分かる。また、加熱処理による効果は、−ＣＨ２ＯＨ末端基数が多いほど効果が得られやすい傾向であるが、一方で、材料の熱安定性が低下することから射出成形加工時の加熱で熱劣化のおそれがあり、安定した精度が得られない問題が生じる。
よって、炭素数１０６個当たり４０個以上且つ４００個以下の−ＣＨ２ＯＨ末端基を有するＰＦＡ樹脂が適している。
【００５８】
実施例 ５：加熱処理によるＰＦＡ複合樹脂ヘリカルブレードを適用したヘリカルコンプレッサの性能変化
実施例２のＭＦＲが１５ｇ／１０ｍｉｎと２５ｇ／１０ｍｉｎのＰＦＡ複合樹脂で射出成形した寸法精度の異なるヘリカルブレード２５に２９０℃、３００時間加熱処理を行い、図１のヘリカルコンプレッサに搭載してコンプレッサー性能を測定した。また、比較として加熱処理をしていない同ヘリカルブレード２５も使用した。
具体的には、冷媒ガスに「フレオン１３４ａ」を使用し、５０ｒｐｓの回転速度を与える。そして、５０時間運転後の負荷電力、冷凍能力を測定し、運転効率（冷凍能力／負荷電力）を求め、表８に示した。
表８には、負荷電力、冷凍能力、運転効率がＭＦＲ１５ｇ／１０ｍｉｎのＰＦＡ複合樹脂製、加熱処理を行った実施例を１００とした相対比率で示している。
【００５９】
【表８】
0004647119.tif 000011
【００６０】
表８から、加熱処理によって、ヘリカルブレード２５とローラ溝２４の動摩擦係数が低減し、負荷電圧が小さく、結果として高い運転効率が得られる。また、ＭＦＲ大のＰＦＡ複合樹脂によって高い寸法精度が得られるため、冷媒ガスのシール性高め、冷凍能力が向上し、同効果が得られる。
さらに、ＰＦＡ複合樹脂によって耐摩耗性が付与され、一方で低下する耐疲労性を加熱処理で高めることにより、信頼性が著しく向上できる。
【００６１】
また、本発明の一実施形態では、ローラの螺旋状溝にヘリカルブレードを嵌挿させた例を説明したが、螺旋状溝をシリンダの内周壁に形成し、シリンダに形成される螺旋状溝にヘリカルブレードを嵌挿させてもよい。この場合、ヘリカルブレードの内周壁がローラの外周面に、常時摺接する関係に保たれる。
また、電動機部内に圧縮機構部を嵌挿し、シリンダ、ローラ、ブレードが自転するタイプにおいても、各部品の相対的な動き、ヘリカルブレードに要求される機能は同じであり、適用できることは言うまでもない。
【００６２】
【発明の効果】
本発明に係るヘリカルコンプレッサのブレード構造およびブレード製造方法においては、−ＣＨ２ＯＨ末端基の安定化処理を行っていないテトラフルオロエチレン／パーフルオロアルキルビニルエーテル共重合体（ＰＦＡ樹脂）に無機充填材を複合したＰＦＡ複合樹脂を使用し、射出成形加工によってヘリカルブレードに成形加工したのち２８０〜３００℃の温度で１０時間以上且つ３００時間以下の加熱処理で短時間にＰＦＡ樹脂材の分子量を高めたので、ヘリカルブレードの生産性が高く、かつ、ブレード寸法精度の向上を図ることができ、ヘリカルブレードの信頼性を高め、コンプレッサ性能を向上させることができる。
【図面の簡単な説明】
【図１】  本発明に係るヘリカルコンプレッサの一実施形態を示す縦断面図。
【図２】  本発明のヘリカルブレードの一般的形状図
（ａ）正面図、      （ｂ）横断面図。
【図３】  ヘリカルブレード成形用射出成形金型の断面図。
【図４】  ＭＦＲ値の異なるＰＦＡ複合樹脂を用いたヘリカルブレード成形時の射出成形品の断面精度と螺旋巻数との関係を示す特性図。
【図５】ヘリカルブレード射出成形品の各加熱処理でのＰＦＡ複合樹脂のＭＦＲ値変化と加熱時間の関係を示す特性図。
【符号の説明】
１０：ヘリカルコンプレッサ、
１３：ヘリカルブレード式圧縮機構、
２３：シリンダ、
２４：ローラ、
２５：ヘリカルブレード、
２８：螺旋状溝、
３０：圧縮室、
３１：吸込部、
３２：吐出孔、
４０：射出成形機、
４１：金型、
４３：固定側金型、
４４：可動側金型、
４６：螺旋溝、
４７：金型中子、
４８：注入ゲート、
５０：成形樹脂素材。
【図１】
0004647119.tif 000012
【図２】
0004647119.tif 000013
【図３】
0004647119.tif 000014
【図４】
0004647119.tif 000015
【図５】
0004647119.tif 000016